(57)【要約】【課題】セパレータ間、およびセパレータと高分子電解質膜との間を確実且つ容易にシールすることができる燃料電池用電解質膜構造、燃料電池用電解質膜−電極接合体構造、および燃料電池の提供。【解決手段】高分子電解質膜６３を一対の電極層７１，７１で挟んでなる電解質膜−電極接合体と、前記電解質膜−電極接合体を挟持する、ガス流路３５，４１を有した一対のセパレータ３０，３６とを備え、前記電解質膜−電極接合体の周縁部と前記一対のセパレータ３０，３６との間に、前記高分子電解質膜６３と前記一対のセパレータ３０，３６との間および前記一対のセパレータ３０，３６間をシールするためのシール構造が設けられている高分子電解質型燃料電池において、前記シール構造が、前記周縁部を覆うようにして挟持する弾性率が２０００ＭＰａ以上２００００００ＭＰａ以下の枠体２０と、前記枠体と前記一対のセパレータとの間に配置された弾性率が０ＭＰａより大きく２００ＭＰａ以下の弾性体５０，５５とを備えている。【選択図】図１７
2008293989.tif 000002
【特許請求の範囲】
【請求項１】
燃料電池用電解質膜と、
開口部を有し、その内周縁部にて、前記燃料電池用電解質膜の周縁部を挟持するようにして配置される矩形の枠体と、
前記枠体の周縁部を覆う熱可塑性エラストマーからなる弾性体とを備え、
前記枠体は、弾性率が２０００ＭＰａ以上２００００００ＭＰａ以下であり、
前記弾性体は、弾性率が０ＭＰａより大きく２００ＭＰａ以下であり、
前記枠体と前記弾性体とが共通の可塑性成分を有している、燃料電池用高分子電解質膜構造。
【請求項２】
前記弾性体で覆われている前記枠体の周縁部は、外周縁部である、請求項１に記載の燃料電池用電解質膜構造。
【請求項３】
前記弾性体で覆われている前記枠体の周縁部は、内周縁部である、請求項１に記載の燃料電池用電解質膜構造。
【請求項４】
前記枠体にはマニフォルドが形成されており、前記枠体のマニフォルドの周縁部は、前記弾性体に覆われている、請求項１に記載の燃料電池用電解質膜構造。
【請求項５】
前記枠体と前記弾性体とは融着されている、請求項１に記載の燃料電池用電解質膜構造。
【請求項６】
前記弾性体は、前記枠体の表面の全面を覆うようにして配置されている、請求項１に記載の燃料電池用電解質膜構造。
【請求項７】
前記枠体が前記弾性体により投錨されている、請求項１に記載の燃料電池用電解質膜構造。
【請求項８】
前記枠体には少なくとも一つのアンダーカットが設けられており、当該アンダーカットに前記弾性体が充填されている、請求項１に記載の燃料電池用電解質膜構造。
【請求項９】
燃料電池用電解質膜を一対の電極層で挟んでなる燃料電池用電解質膜−電極接合体と、
開口部を有し、その内周縁部にて、前記高分子電解質膜の周縁部を挟持するようにして配置される矩形の枠体と、
前記枠体の周縁部を覆う熱可塑性エラストマーからなる弾性体とを備え、
前記枠体は、弾性率が２０００ＭＰａ以上２００００００ＭＰａ以下であり、
前記弾性体は、弾性率が０ＭＰａより大きく２００ＭＰａ以下であり、
前記枠体と前記弾性体とが共通の可塑性成分を有している、燃料電池用電解質膜−電極接合体構造。
【請求項１０】
前記弾性体で覆われている前記枠体の周縁部は、外周縁部である、請求項９に記載の燃料電池用電解質膜−電極接合体構造。
【請求項１１】
前記弾性体で覆われている前記枠体の周縁部は、内周縁部である、請求項９に記載の燃料電池用電解質膜−電極接合体構造。
【請求項１２】
前記枠体にはマニフォルドが形成されており、前記枠体のマニフォルドの周縁部は、前記弾性体に覆われている、請求項９に記載の燃料電池用電解質膜−電極接合体構造。
【請求項１３】
前記枠体と前記弾性体とは融着されている、請求項９に記載の燃料電池用電解質膜−電極接合体構造。
【請求項１４】
前記弾性体は、前記枠体の表面の全面を覆うようにして配置されている、請求項９に記載の燃料電池用電解質膜−電極接合体構造。
【請求項１５】
前記枠体が前記弾性体により投錨されている、請求項９に記載の燃料電池用電解質膜−電極接合体構造。
【請求項１６】
前記枠体には少なくとも一つのアンダーカットが設けられており、当該アンダーカットに前記弾性体が充填されている、請求項９に記載の燃料電池用電解質膜−電極接合体構造。
【請求項１７】
燃料電池用電解質膜を一対の電極層で挟んでなる燃料電池用電解質膜−電極接合体と、
前記燃料電池用電解質膜−電極接合体を挟持する、ガス流路を有した一対のセパレータと
開口部を有し、その内周縁部にて、前記高分子電解質膜の周縁部を挟持するようにして配置される矩形の枠体と、
前記枠体の周縁部を覆う熱可塑性エラストマーからなる弾性体とを備え、
前記枠体は、弾性率が２０００ＭＰａ以上２００００００ＭＰａ以下であり、
前記弾性体は、弾性率が０ＭＰａより大きく２００ＭＰａ以下であり、
前記枠体と前記弾性体とが共通の可塑性成分を有している、燃料電池。
【請求項１８】
前記弾性体で覆われている前記枠体の周縁部は、外周縁部である、請求項１７に記載の燃料電池。
【請求項１９】
前記弾性体で覆われている前記枠体の周縁部は、内周縁部である、請求項１７に記載の燃料電池。
【請求項２０】
前記枠体にはマニフォルドが形成されており、前記枠体のマニフォルドの周縁部は、前記弾性体に覆われている、請求項１７に記載の燃料電池。
【請求項２１】
前記弾性体と前記枠体とは融着されている、請求項１７に記載の燃料電池。
【請求項２２】
前記弾性体は、前記枠体の表面の全面を覆うようにして配置されている、請求項１７に記載の燃料電池。
【請求項２３】
前記枠体が前記弾性体により投錨されている、請求項１７に記載の燃料電池。
【請求項２４】
前記枠体には少なくとも一つのアンダーカットが設けられており、当該アンダーカットに前記弾性体が充填されている、請求項１７に記載の燃料電池。
【請求項２５】
燃料電池用電解質膜を一対の電極層で挟んでなる燃料電池用電解質膜−電極接合体と、前記燃料電池用電解質膜−電極接合体を挟持する、ガス流路を有した一対のセパレータとを備え、前記燃料電池用電解質膜の周縁部と前記一対のセパレータとの間に、前記燃料電池用電解質膜と前記一対のセパレータとの間および前記一対のセパレータ間をシールするためのシール構造が設けられている燃料電池において、
前記シール構造は、弾性率が２０００ＭＰａ以上２００００００ＭＰａ以下の第１の枠体および第２の枠体と、
弾性率が０ＭＰａより大きく２００ＭＰａ以下である熱可塑性エラストマーからなる弾性体とを備え、
前記枠体と前記弾性体とが共通の可塑性成分を有しており、
前記第１の枠体と一方の前記セパレータとの間、前記第２の枠体と他方の前記セパレータとの間、および前記第１の枠体と前記第２の枠体との間に前記弾性体が配置され、
前記第１の枠体と前記第２の枠体との間に配置されている弾性体が前記周縁部を覆うようにして挟持していることを特徴とする燃料電池。
【請求項２６】
前記弾性体は、前記第１の枠体および前記第２の枠体の表面の全面を覆うようにして配置されている、請求項２５に記載の燃料電池。
【発明の詳細な説明】
【技術分野】
【０００１】
本発明は、特に燃料電池用電解質膜の周縁部に配されているシール構造が改良された燃料電池用電解質膜構造、燃料電池用電解質膜−電極接合体構造、およびその燃料電池用電解質膜−電極接合体構造を備えた燃料電池に関する。
【背景技術】
【０００２】
高分子電解質型燃料電池は、高分子電解質膜であるイオン交換膜の一方の面に燃料ガスを、他方の面に空気等の酸化剤ガスをそれぞれ暴露し、イオン交換膜を介した化学反応によって水を合成し、これによって生じる反応エネルギーを電気的に取り出すことを基本原理としている。
【０００３】
このような燃料電池の基本発電素子は、水素イオンを選択的に輸送する高分子電解質膜と、高分子電解質膜の両面に形成され、白金族金属触媒を担持したカーボン粉末を主成分とする一対の触媒層（アノード触媒層およびカソード触媒層）と、この一対の触媒層を挟んで位置する通気性および電子伝導性を併せ持つ、主に炭素繊維から成るガス拡散電極とから構成されている。この基本発電素子はＭＥＡ（membrane-electrode-assembly：電解質膜−電極接合体）と呼ばれている。電極に供給される燃料ガスおよび酸化剤ガスが外にリークしたり、二種類のガスが混合したりしないように、電極の周囲には高分子電解質膜を挟んでガスケットが配置される。このガスケットとＭＥＡとは通常熱圧着法により一体化される。
【０００４】
このような燃料電池の基本構造は、燃料ガス流路が設けられたアノードセパレータと空気ガス流路が設けられたカソードセパレータとによって、ガスケットおよびＭＥＡを挟むことにより構成されている。
【０００５】
通常セパレータには、燃料ガスおよび酸化剤ガスならびに冷却水を各セパレータに分岐してその分岐先を直接セパレータ板の溝につなぐための各一対（場合により複数対）の貫通孔（マニフォルド）が設けられている。この構造により、例えば燃料ガスであれば、燃料ガス供給マニフォルドからアノードセパレータの燃料ガス流路に分岐され、その燃料ガス流路を流れる過程でＭＥＡにおける電池反応に伴い消費される。このときの余剰の燃料ガスは燃料ガス排気マニフォルドに廃棄される。これは酸化剤ガスについても同様である。
【０００６】
燃料電池は、発電と同時に発熱するので、電池を良好な温度状態に維持するために、冷却水等で冷却する必要がある。そのため、通常、１〜３セル毎に、セパレータ背面に冷却水流路を設けて冷却部とする。これらのＭＥＡ、セパレータ板、および冷却部を交互に重ねて積層し、その積層体を集電板および絶縁板を介して端板で挟み、締結ボルトで両端から固定したことより得られるのが一般的な積層燃料電池の構造である。この積層燃料電池は通常単にスタックと呼ばれている。
【０００７】
図１は従来のスタックの構成を示す斜視図であり、図２は図１のＡ−Ａ線矢視図である。図１および図２においては、説明の便宜上、スタックの積層構造が一部分解されている。また、図３は従来のスタックが備えるカソードセパレータの空気流路パターンの一例を、図４は同じくアノードセパレータの水素流路パターンの一例をそれぞれ示す平面図である。さらに、図５は図３に示すカソードセパレータおよび図４に示すアノードセパレータに適合するＭＥＡおよびガスケットの構成を示す平面図であり、図６は図５のＢ−Ｂ線矢視図である。
【０００８】
図１および図２に示すように、長方形状のアノードセパレータ１およびカソードセパレータ２の両端部には、水素マニフォルド３、水マニフォルド４、および空気マニフォルド５が形成されている。これらのアノードセパレータ１およびカソードセパレータ２はＯリング（水冷面シール部材）８を介して圧接されている。そして、アノードセパレータ１のカソードセパレータ２と接している側、およびカソードセパレータ２のアノードセパレータ１と接している側にはそれぞれ冷却水流路９が形成されている。また、アノードセパレータ１のカソードセパレータ２から離れた側には空気流路１０が、カソードセパレータ２のアノードセパレータ１から離れた側には水素流路１１がそれぞれ形成されている。なお、これらの空気流路１０および水素流路１１のパターンの一例が図３および図４にそれぞれ示されている。
【０００９】
図５および図６を併せて参照すると、以上のように構成されたアノードセパレータ１およびカソードセパレータ２から構成される積層体の間には、イオン交換膜１２と、そのイオン交換膜１２の両面に形成されたアノード触媒層１３およびカソード触媒層１４と、これらのアノード触媒層１３およびカソード触媒層１４を挟むようにして設けられたガス拡散電極７とから構成されるＭＥＡ１５が配置されている。また、ガス拡散電極７に供給される水素および空気が外にリークしたり、これらが混合したりしないように、ガス拡散電極７の周囲にはイオン交換膜１２の外縁部を挟んでガスケット６が設けられている。前述したように、このようなＭＥＡ１５とガスケット６とは熱圧着法により一体化されている。
【００１０】
前述したような燃料電池におけるガスシールにおける重要な問題は、ガスのクロスリーク、すなわち燃料ガスと酸化剤ガスとがシールの不全によって混合する現象が生じることである。このような現象は燃料電池のシール構造と密接な関係が有る。図３および図４に示したように、流路がマニフォルドに直接に接続される形態の場合にそのような関係が認められる（例えば、特許文献１を参照。）。このような場合、その構造から明らかなように、ＭＥＡの外縁部に位置するガスケットは、この流路部分では片側のセパレータからしか支持されない。従って、ガスのマニフォルドの近傍においては、ガスケットが導電性セパレータ板の流路側へ垂れ込むことによって、リークパスが２箇所で生じる。１つは、片持ち構造となるガスケットが、セパレータの流路内に撓みこみ、その結果対面のセパレータ板との間に隙間ができることによるリークパスである。他の１つは、通常ガスケットは電解質膜に貼りあわせて形成されるが、通常電解質膜が変性フッ素樹脂であることから、両者の接合強度ははなはだ弱いものであるために、前述したようにガスケットが変形した場合に電解質膜とガスケットとが剥離することによって生じるリークパスである。
【００１１】
このクロスリークは燃料電池の機能上極めて有害である。例えば１セルのマニフォルド近傍において生じた前記リークパスによって、酸化剤ガスマニフォルドに燃料ガスが漏洩した場合を考える。この場合、燃料電池の構造上、ガスマニフォルドは全てのセルで共用されているために、全セルに供給される酸化性ガスが燃料ガスを含むこととなる。その結果として、全セルにおいて電位が大幅に低下することはもとより、本来電池反応によって消費される燃料ガスが、空気極側で酸化剤ガスと触媒燃焼を起こして高分子電解質膜にダメージを与えることになる。その結果、最終的に最も痛みが激しい電解質膜を有するセルにおいて両極ガスが膜を貫通して混合され、電池の破壊に至る事態が生じ得る。
【００１２】
このような事情に鑑み、これまでに種々のクロスリーク防止法が考案されてきたが、これらはもっぱらセパレータ側の形状の工夫によってなされてきた（例えば、特許文献２を参照。）。
【００１３】
図７はそのような工夫がなされた従来例のカソードセパレータの構成の一部を示す平面図であり、図８は図７のＺ−Ｚ線矢視図である。図７および図８に示すように、カソードセパレータ２の水素マニフォルド３近傍の水素流路１１に別ピースのブリッジ部材１１Ａを嵌めこむことによりガスケットを支持する工法がもっとも簡便で一般的に用いられている。
【００１４】
これに類する考え方として、例えば図９および図１０に示すように、セパレータ水冷面を使って各セルの背面からガス流路を立ち上げ、マニフォルド近傍ではガスケットが全面支持されるような形態、いわゆるサブマリン方式がある（例えば、特許文献３を参照。）。
【００１５】
また、単一の材料によるガスケット封止構造を用いることによってクロスリークを防止するような提案は多くされている（例えば、特許文献４，特許文献５，特許文献６を参照。）。
【特許文献１】特許第２７１１０１８号公報
【特許文献２】特開２００２−２０３５７８号公報
【特許文献３】特開２００２−８３６１４号公報
【特許文献４】特表平７−５０１４１７号公報
【特許文献５】特開平８−４５５１７号公報
【特許文献６】特表平８−５０７４０３号公報
【発明の開示】
【発明が解決しようとする課題】
【００１６】
しかしながら、図７及び図８を参照して説明した工法では１セルにつき燃料ガス側および酸化剤ガス側の各二箇所にこの処置が必要となる。したがって、数百セルを積層する必要があるような高分子電解質型燃料電池においては、組立精度の観点、または組立自体の煩雑さから、量産工法としてはとりえない方法である。
【００１７】
また、前述したサブマリン方式は、クロスリークの根絶という意味では極めて優れた構造であるが、スタックの積層構造上、必ず１セルに付き１枚の水冷面を必要とすることから、体積が大きくなる（体積電力密度の低下をもたらす）という課題がある。また、図示したような小さい貫通孔を有する形状のセパレータが成形技術的に困難であって、安価な成形セパレータが使用できず、コスト低減が困難であるといった課題を抱えている。
【００１８】
従って、最も一般的な形態のセパレータを用いる場合には、ガスケット自体に、撓みを起こさないための剛性およびシール部材としての充分な弾性を兼備する必要がある。しかし、シール性に優れた弾性の高い材料は剛性が乏しく、上述の垂れ込みの問題が解決せず、また機械的耐力に乏しく、クリープしやすいという問題がある。逆に、寸法精度または機械的特性に優れた材料はシール性が殆ど期待できない。すなわち、前述したような単一の材料によるガスケット封止構造は、相反する両特性を満たすための材料的な制約が大きく、その実用的な実施が困難であるという課題があった。
【００１９】
本発明は斯かる事情に鑑みてなされたものであり、その目的は、セパレータ間、およびセパレータと燃料電池用電解質膜との間を確実且つ容易にシールすることができる燃料電池用電解質膜構造、燃料電池用電解質膜−電極接合体構造、およびその燃料電池用電解質膜−電極接合体構造を備えた燃料電池を提供することにある。
【課題を解決するための手段】
【００２０】
前述した課題を解決するために、本発明に係る燃料電池用高分子電解質膜構造は、燃料電池用電解質膜と、開口部を有し、その内周縁部にて、前記燃料電池用電解質膜の周縁部を覆うようにして挟持するようにして配置される矩形の枠体と、前記枠体の周縁部を覆う熱可塑性エラストマーからなる弾性体とを備え、前記枠体は、弾性率が２０００ＭＰａ以上２００００００ＭＰａ以下であり、前記弾性体は、弾性率が０ＭＰａより大きく２００ＭＰａ以下であり、前記枠体と前記弾性体とが共通の可塑性成分を有するように構成されている。
【００２１】
前記発明に係る燃料電池要電解質膜構造において、前記弾性体で覆われている前記枠体の周縁部は、外周縁部であることが望ましい。また、前記発明に係る燃料電池用電解質膜構造において、前記弾性体で覆われている前記枠体の周縁部は内周縁部であることが望ましい。
【００２２】
また、前記発明に係る燃料電池用電解質膜構造において、前記枠体にはマニフォルドが形成されており、前記枠体のマニフォルドの周縁部は、前記弾性体に覆われていることが好ましい。
【００２３】
また、前記発明に係る燃料電池用電解質膜構造において、前記枠体と前記弾性体とは融着されていることが好ましい。
【００２４】
また、前記発明に係る燃料電池用電解質膜構造において、前記弾性体は、前記枠体の表面の全面を覆うようにして配置されていることが好ましい。
【００２５】
また、前記発明に係る燃料電池用電解質膜構造において、前記枠体が前記弾性体により投錨されていることが好ましい。
【００２６】
さらに、前記発明に係る燃料電池用電解質構造において、前記枠体には少なくとも一つのアンダーカットが設けられており、当該アンダーカットに前記弾性体が充填されていることが好ましい。
【００２７】
また、前記発明に係る燃料電池用電解質膜−電極接合体構造は、燃料電池電解質膜を一対の電極層で挟んでなる燃料電池用電解質膜−電極接合体と、開口部を有し、その内周縁部にて、前記高分子電解質膜の周縁部を挟持するようにして配置される矩形の枠体と、前記枠体の周縁部を覆う熱可塑性エラストマーからなる弾性体とを備え、前記枠体は、弾性率が２０００ＭＰａ以上２００００００ＭＰａ以下であり、前記弾性体は、弾性率が０ＭＰａより大きく２００ＭＰａ以下であり、前記枠体と前記弾性体とが共通の可塑性成分を有するように構成されている。
【００２８】
前記発明に係る燃料電池用電解質膜−電極接合体構造において、前記弾性体で覆われている前記枠体の周縁部は、外周縁部であることが好ましい。また、前記発明に係る燃料電池用電解質膜−電極接合体構造において、前記弾性体で覆われている前記枠体の周縁部は、内周縁部であることが好ましい。
【００２９】
また、前記発明に係る燃料電池用電解質膜−電極接合体構造において、前記枠体にはマニフォルドが形成されており、前記枠体のマニフォルドの周縁部は、前記弾性体に覆われていることが好ましい。
【００３０】
また、前記発明に係る燃料電池用電解質膜−電極接合体構造において、前記弾性体と前記枠体とは融着されていることが好ましい。
【００３１】
また、前記発明に係る燃料電池用電解質膜−電極接合体構造において、前記枠体の表面の全面を覆うようにして配置されていることが好ましい。
【００３２】
また、前記発明に係る燃料電池用電解質膜−電極接合体構造において、前記枠体が前記弾性体により投錨されていることが好ましい。
【００３３】
さらに、前記発明に係る燃料電池用電解質膜−電極接合体構造において、前記枠体には少なくとも一つのアンダーカットが設けられており、当該アンダーカットに前記弾性体が充填されていることが好ましい。
【００３４】
また、本発明に係る燃料電池は、燃料電池用電解質膜を一対の電極層で挟んでなる燃料電池用電解質膜−電極接合体と、前記燃料電池用電解質膜−電極接合体を挟持する、ガス流路を有した一対のセパレータと開口部を有し、その内周縁部にて、前記高分子電解質膜の周縁部を挟持するようにして配置される矩形の枠体と、前記枠体の周縁部を覆う熱可塑性エラストマーからなる弾性体とを備え、前記枠体は、弾性率が２０００ＭＰａ以上２００００００ＭＰａ以下であり、前記弾性体は、弾性率が０ＭＰａより大きく２００ＭＰａ以下であり、前記枠体と前記弾性体とが共通の可塑性成分を有するように構成されている。
【００３５】
前記発明に係る燃料電池において、前記弾性体で覆われている前記枠体の周縁部は、外周縁部であることが好ましい。また、前記発明に係る燃料電池において、前記弾性体で覆われている前記枠体の周縁部は、内周縁部であることが好ましい。
【００３６】
また、前記発明に係る燃料電池において、前記枠体にはマニフォルドが形成されており、前記枠体のマニフォルドの周縁部は、前記弾性体に覆われていることが好ましい。
【００３７】
また、前記発明に係る燃料電池において、前記弾性体と前記枠体とは融着されていることが好ましい。また、前記発明に係る燃料電池において、前記弾性体は、前記枠体の表面の全体を覆うようにして配置されていることが好ましい。また、前記発明に係る燃料電池において、前記枠体が前記弾性体により投錨されていることが好ましい。
【００３８】
さらに、前記発明に係る燃料電池において、前記枠体には少なくとも一つのアンダーカットが設けられており、当該アンダーカットに前記弾性体が充填されていることが好ましい。
【００３９】
また、本発明に係る燃料電池は、燃料電池用電解質膜を一対の電極層で挟んでなる燃料電池用電解質膜−電極接合体と、前記燃料電池用電解質膜−電極接合体を挟持する、ガス流路を有した一対のセパレータとを備え、前記燃料電池用電解質膜−電極接合体を挟持する、ガスセパレータとの間に、前記燃料電池用電解質膜と前記一対のセパレータとの間及び前記一対のセパレータ間をシールするためのシール構造が設けられている燃料電池において、前記シール構造は、弾性率が２０００ＭＰａ以上２００００００ＭＰａ以下の第１の枠体及び第２の枠体と、弾性率が０Ｐａより大きく２００ＭＰａ以下である熱可塑性エラストマーからなる弾性体とを備え、前記枠体と前記弾性体とが共通の可塑性成分を有しており、前記第１の枠体と一方の前記セパレータとの間、前記第２の枠体と他方の前記セパレータとの間、および前記第１の枠体と前記第２の枠体との間に前記弾性体が配置され、前記第１の枠体と前記第２の枠体との間に配置されている弾性体が前記周縁部を覆うようにして挟持している。ここで、前記弾性体は、前記第１の枠体および前記第２の枠体の表面の全面を覆うようにして配置されていることが好ましい。
【発明の効果】
【００４０】
本発明の燃料電池用電解質膜構造、燃料電池用電解質膜−電極接合体構造、およびその燃料電池用電解質膜−電極接合体構造を備えた燃料電池は、セパレータ間、およびセパレータと燃料電池用電解質膜との間を確実且つ容易にシールすることができる。
【発明を実施するための最良の形態】
【００４１】
以下、本発明の実施の形態について図面を参照しながら詳細に説明する。
【００４２】
（実施の形態１）
本発明の実施の形態１に係る高分子電解質型燃料電池は、高分子電解質膜の周縁部に、当該周縁部を継ぎ目無く覆うようにして挟持する高剛性の枠体を形成してこれを電解質膜構造とし、この電解質膜構造を、弾性体を介してセパレータで挟持してシール構造を形成することにより、ガスのクロスリークを防止することができるものである。なお、このような高剛性の枠体を形成する最も簡便な方法は、高分子電解質膜の周縁部を高剛性の樹脂で封着被覆することである。すなわち、高分子電解質膜をインサート部品としたインサート成型を行うことにより、このような枠体を容易に製造することができる。
【００４３】
ここで、実用的な締結荷重でスタックを組立てるために、弾性体の弾性率は200MPa以下であることが望ましい。これは、高分子電解質形燃料電池の場合、その平面的な構造上各セルを封止するシールラインの総長が長くなるためである。例えば、家庭定置形用（電極面積200cm2内外）のセルの場合、シールラインの総長は概ね2m程度となり、車載用（電極面積1000cm2内外）の場合では形状にもよるが10m以上になることがある。このようにシールラインの総長が長い場合に、電極に加えられる荷重を含む数トン以下の締結荷重でスタックを組み立てるためには、シールラインに許容される線荷重が概ね10N/mm以下となる必要がある。そして、この程度の線荷重の場合においてセパレータその他の構成部材の厚みばらつきを吸収する締め代（概ね0.2〜0.3mm）を与えるには、シール部の形状を工夫しても弾性率が200MPaより大きい材料を弾性体として採用したのではスタックを組み立てることができない。そのため、前述したように、本実施の形態で用いられる弾性体の弾性率は0MPaより大きく200MPa以下であることが望ましい。
【００４４】
なお、弾性率200MPaはゴム硬度のデュロメータ硬度Ｄスケール５０程度に相当する。そのため、一般にゴムまたはエラストマーとして流通しているデュロメータ硬度Ａスケールの材料は当然この制約を満たしている。一方、例えばシール材料として一般的に用いられているPTFEの場合、弾性率が500MPa程度であるため、本実施の形態で用いられる弾性体としては不適当である。
【００４５】
本実施の形態においては、弾性体、枠体、およびセパレータがそれぞれ別部材であるため、弾性体の製造プロセスに制約は無く、しかも弾性体はゴムシート、Ｏリング、その他適宜適切な形状を取りうる。しかし、弾性体の弾性率が高ければ高いほどシールラインの幅を狭く取る必要が生じるため、形状的制約が厳しくなる。
【００４６】
以上のような弾性体と接する枠体の材料としては次のようなものが望ましい。この枠体は、反応場である高分子電解質膜に接するため、吸水により寸法変化および化学的な劣化の起こりにくい化学的安定性を備える必要がある。これに加えて、枠体は、流路部での垂れ込みが生じないように、弾性率が大きく、荷重たわみ温度が高いことが必要である。また、通常の燃料電池用セパレータの流路幅が1〜2mm程度であり、枠体に許容される厚みが概ね1mm以下程度であることを前提とした場合、前述した線荷重（10N/mm）を受けたときに、撓み変位量を前述した締め代の10％以内に抑えることが望ましい。このような観点から、枠体の材料の弾性率は少なくとも2000MPa以上であることが望ましい。
【００４７】
また、電池の運転温度が通常90℃までであることを考慮した場合、枠体の撓み荷重温度は120℃以上であることが好ましい。より具体的には、樹脂材料としては、化学的安定性の観点から非晶性樹脂ではなく結晶性樹脂が好ましく、その中でも機械的強度が大きく耐熱性が高い、いわゆるスーパーエンプラグレードのものが好適である。したがって、例えばポリフェニレンサルファイド（PPS）、ポリエーテルエーテルケトン（PEEK）、液晶ポリマー（LCP）、ポリエーテルニトリル（PEN）等は数千から数万MPaの弾性率と、150度以上の撓み荷重温度を有しており、好適な材料である。また、汎用樹脂でも、例えばグラスフィラーが充填されたポリプロピレン（GFPP）などは、非充填のPP（弾性率1000〜1500MPa）の数倍の弾性率を有し、しかも150度近い高い撓み荷重温度を有しており、好適な材料となる。
【００４８】
また、後述するように樹脂に比して弾性率が大きい金属その他をインサートして枠体を製造する方法は好ましいものであり、金属のなかでも最も弾性率の高い鋼鉄のそれは2000000MPa程度である。
【００４９】
以上より、枠体の材料の弾性率としては2000MPa以上2000000MPa以下であることが望ましい。
【００５０】
以下、本実施の形態に即した実施例について説明する。
【００５１】
［実施例１］
図１１は、本発明の実施例１に係る高分子電解質型燃料電池が備える枠体のアノード側の面の構成を示す平面図である。また図１２は、同じく枠体のカソード側の面の構成を示す平面図である。
【００５２】
図１１および図１２に示すように、枠体２０の中央部には矩形状の開口部２６が設けられている。この開口部２６よりも所定値だけ大きい矩形状のＭＥＡ２５が後述するようにして枠体２０に挟持されている。また、枠体２０の周縁部には空気マニフォルド２１、水素マニフォルド２２、水マニフォルド２３、およびボルト孔２４が適宜形成されている。
【００５３】
この枠体２０は、トムソン型により１４０ｍｍ角の形状に打ち抜かれた高分子電解質膜（Ｄｕｐｏｎｔ社のＮａｐｈｉｏｎ１１７、５０μｍ厚）をインサート部品として、１８０トン高速射出成形機によって、外形の寸法が２００ｍｍ×１８０ｍｍとなり、開口部２６の寸法が１２４ｍｍ角となるように成形されている。また、この枠体２０は、０．８ｍｍの基準肉厚部の両面に高さ０．２ｍｍで頂点角６０度の二条の後述するビード（シールリブ）を有するように成形されている。
【００５４】
本実施例において枠体２０のインサート成形は二重成形法によった。すなわち、図１９（ａ）に示すように、まず枠体の半分（第１成形部６１）のみを成形し、その後図１９（ｂ）に示すように高分子電解質膜６３をインサートする。そして、図１９（ｃ）に示すように同じ樹脂で残り半分（第２成形部６２）を成形する。図１９（ａ）に示すように、第１成形部６１において、インサート部品（高分子電解質膜６３）と接する領域の全周に高さ0.2mm、幅0.5mm、ピッチ1mmの凹部６４を設けておく。この場合、第２成形部６２を重層したときに、インサート部品である高分子電解質膜６３の周縁部が樹脂で融着封止され、かつ射出厚によってその高分子電解質膜６３は第１成形部６１の凹部６４に沿って変形する。これにより、高分子電解質膜６３が、枠体の内周部に滑って抜けることがなく、強固に枠体に支持されることになる。ただし、この図１９以外の図面においては、便宜上、高分子電解質膜６３の周縁部が凹凸を有している点を省略し、簡略化した記載としている。
【００５５】
以上のように、本実施例では第１成形部６１を作製した後にこの第１成形部６１を別の金型に入れてインサート成形を行ったが、量産の観点から、スライド金型または回転金型を用いることにより、一つの金型内で連続して成形を行うことも可能である。なお、枠体２０の材料としてガラスフィラー添加ＰＰＳ（大日本インキ株式会社ＤＩＣ-ＰＰＳ  ＦＺ１１４０-Ｂ2）を用い、成形条件として射出温度を３１０度、金型温度を１３５度、射出圧力を１４０MPa、射出速度を５６０ｍｍとすることにより、充填不足なく良好に成形することができた。
【００５６】
なお、本明細書および特許請求の範囲では、このようにして得られた高分子電解質膜６３と枠体２０とを備える構造を高分子電解質膜構造と呼び、その高分子電解質膜構造を構成する高分子電解質膜６３の両面に後述するようにして電極層が形成された構造を高分子電解質膜−電極接合体構造と呼ぶ。
【００５７】
図１１および図１２に示した枠体２０の両面にはセパレータがそれぞれ配置される。図１３は、本発明の実施例１に係る高分子電解質型燃料電池が備える枠体のアノード側の面に圧接されるアノードセパレータの構成を示す平面図である。また図１４は、同じく枠体のカソード側の面に圧接されるカソードセパレータの構成を示す平面図である。
【００５８】
図１３に示すように、アノードセパレータ３０の中央部には、所定のパターンで形成された水素流路３５が形成されている。また、アノードセパレータ３０の周縁部には、図１１に示した枠体２０に形成された空気マニフォルド２１、水素マニフォルド２２、水マニフォルド２３、およびボルト孔２４と対応した位置に、空気マニフォルド３１、水素マニフォルド３２、水マニフォルド３３、およびボルト孔３４がそれぞれ形成されている。
【００５９】
一方、図１４に示すように、カソードセパレータ３６の中央部には、所定のパターンで形成された空気流路４１が形成されている。また、カソードセパレータ３６の周縁部には、図１２に示した枠体２０に形成された空気マニフォルド２１、水素マニフォルド２２、水マニフォルド２３、およびボルト孔２４と対応した位置に、空気マニフォルド３７、水素マニフォルド３８、水マニフォルド３９、およびボルト孔４０がそれぞれ形成されている。
【００６０】
これらのアノードセパレータ３０およびカソードセパレータ３６は、東海カーボン株式会社製グラッシーカーボン（ｔ＝3ｍｍ）を材料として用い、切削機械加工により作製した。なお、後述するゴムシートを受け入れるために、アノードセパレータ３０およびカソードセパレータ３６のゴムシートと接する領域には0.7ｍｍのザグリ加工が施されている。
【００６１】
前述した枠体２０と、アノードセパレータ３０およびカソードセパレータ３６とは、弾性体であるゴムシートを介してそれぞれ圧接される。図１５は、本発明の実施例１に係る高分子電解質型燃料電池が備える枠体とアノードセパレータとの間に配置されるゴムシートの構成を示す平面図である。また図１６は、同じく枠体とカソードセパレータとの間に配置されるゴムシートの構成を示す平面図である。
【００６２】
図１５に示すように、アノード側のゴムシート５０の中央部には、図１１に示す枠体２０に形成された矩形状の開口部２６および水素マニフォルド２２に対応した領域に開口部５２が形成されている。また、ゴムシート５０の周縁部には、図１１に示した枠体２０に形成された空気マニフォルド２１、水マニフォルド２３、およびボルト孔２４と対応した位置に、空気マニフォルド５１、水マニフォルド５３、およびボルト孔５４がそれぞれ形成されている。
【００６３】
一方、図１６に示すように、カソード側のゴムシート５５の中央部には、図１２に示す枠体２０に形成された矩形状の開口部２６および空気マニフォルド２１に対応した領域に開口部５６が形成されている。また、ゴムシート５５の周縁部には、図１２に示した枠体２０に形成された水素マニフォルド２２、水マニフォルド２３、およびボルト孔２４と対応した位置に、水素マニフォルド５７、水マニフォルド５８、およびボルト孔５９がそれぞれ形成されている。
【００６４】
これらのゴムシート５０，５５は、厚み0.6ｍｍのバイトンゴムシート（ゴム硬度55度、藤倉ゴム株式会社製）を用い、枠体２０のカソード側およびアノード側のそれぞれの面に形成されたビード部と圧接するように、図１５および図１６を参照して前述したような形状に打ちぬいたものを使用した。
【００６５】
このように本実施例では、ゴムシートを介して枠体とセパレータとが固定されているが、ゴムシート以外の弾性体を用いても構わない。この弾性体としては、特に成形セパレータの低い面精度を補償する観点から、上記の線荷重（10N/mm）で0.2ｍｍ程度以上変位可能であることが要求され、弾性率は0MPaより大きく200MPa以下程度であることが必要である。
【００６６】
また、この弾性体は高分子電解質膜には接しないが、常に通常70℃以上90℃以下の加湿ガスに暴露されることになるため、耐熱水性は必須である。また、電池触媒に悪影響のある溶出物、特に硫黄、ハロゲン等触媒毒となる物質が出ないことが必須であって、加硫ゴムの場合には、その加硫方法に特に注意を要する。したがって、好ましい材料としてはEPDM、フッ素ゴム等の耐熱水性の高いゴム材料であって、かつ硫黄架橋ではなく、上記のような物質を含有しない過酸化物架橋、または電子線架橋タイプのものが好適である。また、上記材料をソフトセグメントとして熱可塑性樹脂材料をハードセグメントとしたポリオレフィン系エラストマー（TPO）、フッ素系エラストマー等のTPE（THERMO-PLASTIC-ELASTOMER）が適用可能である。
【００６７】
図１７は本発明の実施例１の高分子電解質型燃料電池の水マニフォルド近傍の構成を示す部分断面図であり、図１８は同じく空気マニフォルド近傍の構成を示す部分断面図である。これらの図１７および図１８はそれぞれ、図１２のＺ−Ｚ線、Ｙ−Ｙ線に相当する部位のスタックの断面図となる。なお、図１７および図１８においては、説明の便宜上、アノードセパレータ３０およびカソードセパレータ３６に設けられている冷却水流路および冷却水面のシール構造については省略する。しかしながら、これらの冷却水流路および冷却水面のシール構造は従来技術と同様に形成されている。
【００６８】
次に、ＭＥＡの構成について説明する。図１７および図１８に示すように、高分子電解質膜６３の両面には触媒層７０が形成されている。この触媒層７０は次のようにして形成されている。まず、比表面積８００ｍ2／ｇ、ＤＢＰ吸油量３６０ｍｌ／１００ｇのケッチェンブラックＥＣ（ケッチェンブラック・インターナショナル社製ファーネスブラック）に、白金を重量比１：１の割合で担持させた。次に、この触媒粉末１０ｇに、水３５ｇおよび水素イオン伝導性高分子電解質のアルコール分散液（旭硝子株式会社製、９％ＦＳＳ）５９ｇを混合し、超音波攪拌機を用いて分散させて、触媒層インクを作製した。そして、この触媒層インクを、ポリプロピレンフィルム（東レ株式会社製トレファン５０−２５００）に塗工し、乾燥させることにより触媒層７０を形成した。得られた触媒層７０を１２０ｍｍ×１２０ｍｍに切断し、前述した成形品の高分子電解質膜６３の露出部分、すなわち枠体２０と接していない部分の両面に、温度１３５℃、圧力３２ｋｇｆ／ｃｍ2の条件で転写した。
【００６９】
以上のようにして触媒層７０を高分子電解質膜６３の両面に形成した後、それらの触媒層７０上に、123ｍｍ角のガス拡散電極７１（ジャパンゴアテックス製カーベルCF400、厚み400ミクロン）を配置する。
【００７０】
図１７および図１８に示すように高分子電解質膜６３の周縁部を挟持している枠体２０は、ゴムシート５０，５５を介してアノードセパレータ３０，カソードセパレータ３６で挟持される。以上のようにして作製された１２個のセルが締結治具を介して締結力850kgfで締結されることにより１２セルスタックが組立てられる。
【００７１】
以上のようにして組み立てられた１２セルスタックを、以下の特性評価試験に供した。
【００７２】
（１）常用クロスリーク試験
前述した１２セルスタックの水素マニフォルドに、コージェネレーション用燃料電池の常用圧力の３倍である圧力３０ｋＰａの窒素ガス供給源を接続し、カソード側から漏れ出てくるガス量を計測するクロスリーク試験。
【００７３】
（２）限界クロスリーク試験
前述した上記１２セルスタックの水素マニフォルドへの供給ガス圧を漸次増大させ、カソード側から漏れ出てきた時点での供給元圧を測定するクロスリーク試験。
【００７４】
常用クロスリーク試験の結果、カソード側から漏れ出てくるガス量は０ｃｃｍであった。また、限界クロスリーク試験の結果、カソード側からガスが漏れ出てきた時点での供給元圧は６１０ｋＰａであった。
【００７５】
このように、常用リーク試験ではリークは観測されず、また電池開放電圧（ＯＣＶ）が０．９９Ｖ程度であり、良好な特性を示した。また、限界クロスリーク試験の結果は、ガス供給系統の突発的な動作、例えばバルブ開閉に対するセルの挙動を知るためのものである。前述した試験結果は、当該セルスタックが供給ガス圧の高い用途（車載用の供給元圧は１８０ｋＰａ程度。ただし、両極間の差圧は最大でもこの数分の一である）に適合するものとなることを示している。
【００７６】
本実施例では、セパレータと枠体との間に設ける弾性体をシート状としているが、特にシート状に限られるわけではなく、例えば複数本のＯリング、角リング等の線状のものでもよい。またセパレータに設ける弾性体を受け入れる領域も、例えばＯリングを用いるような場合にはこれに適合する溝というように、その形状は適宜のものを採用し得る。弾性体としてＯリングを用いる場合の要部断面構造を図３５に示す。図３５に示す例では、アノードセパレータ３０およびカソードセパレータ３６に溝１０１が設けられ、その溝１０１にＯリング１０２が配置されている。
【００７７】
なお、例えば弾性体にゴムシートを用いるような場合には、枠体またはセパレータ表面にビード（シールリブ）を設けるなど（本実例では枠体に設けてある）、適宜シール性の確保または締結力低減のための構造が設けられることが望ましい。
【００７８】
（実施の形態２）
実施の形態１では枠体とセパレータとの間に弾性体を配置した。これに対し、実施の形態２は、弾性のあるセパレータを用いることによって実施の形態１におけるゴムシートのような弾性体が不要である高分子電解質型燃料電池である。具体的には、膨張黒鉛などに樹脂を配合してプレス成形したような成形セパレータ（弾性率は１５０ＭＰａ程度）を用いることにより、セパレータ自身に弾性を持たせる。この場合、枠体に高強度（望ましくは弾性率10000MPa以上）の材料を用い、例えば枠体にビード（3角リブ）を設けてセパレータに食い込むような構造とすることにより、スタック組み立て時の締結力を低減しながら必要な変位量を確保することができるなどの、材料的、形状的な工夫を施すことが好ましい。
【００７９】
以下、本実施の形態に即した実施例について説明する。
【００８０】
［実施例２］
図２０は本発明の実施例２に係る高分子電解質型燃料電池の水マニフォルド近傍の構成を示す部分断面図であり、図２１は同じく空気マニフォルド近傍の構成を示す部分断面図である。なお、図２０および図２１はそれぞれ、実施の形態１における図１７および図１８に示す場合と同様の部位のスタックの断面図である。また、図２０では、図１７と同様に、説明の便宜上、アノードセパレータ３０およびカソードセパレータ３６に設けられている冷却水流路および冷却水面のシール構造については省略されている。
【００８１】
図２０および図２１に示すように高分子電解質膜６３の周縁部を挟持している枠体２０は、膨張黒鉛からなるアノードセパレータ３０，カソードセパレータ３６で挟持されている。例えば、このようなアノードセパレータ３０およびカソードセパレータ３６としては、膨張黒鉛に樹脂を配合してプレス成形した膨張黒鉛成形セパレータ（日立化成株式会社製）などを利用することができる。
【００８２】
図２０および図２１に示すように、実施例１の場合と同様に、枠体２０の両面にはビード（３  角リブ）６５が設けられており、これにより弾性のあるアノードセパレータ３０，カソードセパレータ３６に食い込むような構造となっている。これにより、比較的小さい締結力により締結されたとしても、十分なシール効果を実現することができる。また、この場合、枠体２０は比較的高強度（望ましくは弾性率10000MPa以上）の材質からなることが好ましい。
【００８３】
このようにして作製された１２個のセルが締結治具を介して締結力1400kgfで締結されることにより１２セルスタックが組み立てられる。
【００８４】
以上のようにして組み立てられた１２セルスタックについて、本発明者等は、実施例１の場合と同様に常用クロスリーク試験および限界クロスリーク試験を実施した。
【００８５】
常用クロスリーク試験の結果、カソード側から漏れ出てくるガス量は０ｃｃｍであった。また、限界クロスリーク試験の結果、カソード側からガスが漏れ出てきた時点での供給元圧は４６５ｋＰａであった。
【００８６】
以上の試験の結果より明らかなように、セパレータ自体が弾性体である場合には、特に枠体とセパレータとの間に弾性体を挟む必要なく、実使用上充分なシール性を得ることが可能であり、構造の簡素化および組立の簡易化が図られた。
【００８７】
（実施の形態３）
実施の形態３は、実施の形態１で述べたセパレータと弾性体とをインサート成型によって一体化することにより得られる高分子電解質型燃料電池である。
【００８８】
なお、カーボンを主成分とするセパレータは、フッ素樹脂、EPDM等のエラストマーとは基本的に接着しない。このため、成型後に生じた収縮によりセパレータと弾性体とが剥離されることを防止するため、後述するような留め溝を設ける等の形状的工夫が必要となる。
【００８９】
以下、本実施の形態に即した実施例について説明する。
【００９０】
［実施例３］
図３６は、本発明の実施例３に係る高分子電解質型燃料電池が備える枠体のカソード側の面に圧接されるカソードセパレータの要部の構成を示す平面図である。また、図３７は、実施の形態１における図１７に示す場合と同様の部位の構成を示す部分断面図である。この図３７は、図３６のＺ−Ｚ線に想到する部位のスタックの断面図となる。なお、図３７では、図１７と同様に、説明の便宜上、アノードセパレータ３０およびカソードセパレータ３６に設けられている冷却水流路および冷却水面のシール構造については省略されている。
【００９１】
実施例３では、図３６に示すようなシールライン溝に複数の留め溝１１１が形成された形態の、カーボン粉とフェノール系熱硬化性樹脂を主成分とする熱間プレス成型セパレータ（日清紡績株式会社試作品）を用いた。この成型品に対し、フッ素エラストマー（バイトンGDL  硬度５５度、DuPont-Dow  Elastomer製）を主成分とし、微量の界面活性物質および架橋剤を含有するエラストマーブレンドを、熱間トランスファ成型により両面に成型した。この場合の成型条件は、一次加硫180℃×５分、二次加硫195℃×８時間とした。
【００９２】
この熱処理により、エラストマー（図３６における符号１１２）は架橋がなされて弾性を有するようになるが、それと共に体積が縮小する。そのため、留め溝が形成されていない場合には、体積の縮小によりエラストマー（弾性体）がセパレータから剥離し、満足な成型品を得ることが出来ない。これに対し、実施例３の場合のように留め溝１１１を形成することにより上記の温度条件でもエラストマー（弾性体）１１２がセパレータから剥離することを防止することができるので、歩留まりよく良好な成型品を得ることが可能になる。
【００９３】
このようにして作製された１２個のセルが締結治具を介して締結力1400kgfで締結されることにより１２セルスタックが組み立てられる。
【００９４】
以上のようにして組み立てられた１２セルスタックについて、本発明者等は、実施例１の場合と同様に常用クロスリーク試験および限界クロスリーク試験を実施した。
【００９５】
常用クロスリーク試験の結果、カソード側から漏れ出てくるガス量は０ｃｃｍであった。また、限界クロスリーク試験の結果、カソード側からガスが漏れ出てきた時点での供給元圧は４２８ｋＰａであった。
【００９６】
（実施の形態４）
実施の形態４に係る高分子電解質型燃料電池は、実施の形態１で述べた枠体と弾性体とを一体化することにより得られる。すなわち、実施の形態１で述べた電解質膜をインサート部品とした枠体のインサート成型の後工程として、電解質膜がインサートされた枠体をインサート部品として、弾性体をインサート成型する。
【００９７】
なお、実施の形態４から実施の形態６までは、弾性体が熱可塑性エラストマーであることを前提としている。電解質膜および熱可塑性を有する枠体の耐熱性の観点から、二次加硫が必要な熱架橋形エラストマーの適用が困難であるからである。
【００９８】
その反面、実施の形態４では剥離防止による信頼性および歩留まりの向上という点でも、接着性がない物質を接着させるための界面活性剤を使用しないために化学的清浄性が高いという点でも、またタクトが短く生産性が優れると言う観点からも、最も好ましい形態をとることが可能である。本実施の形態の場合、インサート部品である枠体と熱可塑性エラストマーとが共通の可塑性成分を有している。そして、成型時に枠体の界面が熱により溶融して熱可塑性エラストマーと融合し、冷却された後に両者が融着接合することになる。この工法は、狭義の二色成型工法である。例えば、GFPPを枠体の材料とした場合では、ハードセグメントにポリプロピレンを含むTPOを用いることで理想的な二色成形が可能となる。また、同様にGFPA（ガラスフィラー添加ポリアミド）を枠体材料とした場合には、ポリアミド系エラストマーが適合する。
【００９９】
以下、本実施の形態に即した実施例について説明する。
【０１００】
［実施例４］
図２２は、本発明の実施例４に係る高分子電解質型燃料電池が備える枠体のアノード側の面の構成を示す平面図である。また図２３は、同じく枠体のカソード側の面の構成を示す平面図である。なお、実施例４においても、各マニフォルド、ボルト孔などが実施の形態１の場合と同様に設けられているため、同一符号を付して説明を省略する。
【０１０１】
枠体２０には、空気マニフォルド２１、水素マニフォルド２２、水マニフォルド２３、ボルト孔２４、および開口部２６に沿って溝８２が形成されている。図２２および図２３に示すように、この溝８２にはシール部として機能する弾性体８１が嵌め込まれている。なお、図中の符号８３はこの弾性体８１を溝８２に流し込む際に利用されるゲートを示している。
【０１０２】
図２４は本発明の実施例４の高分子電解質型燃料電池の水マニフォルド近傍の構成を示す部分断面図であり、図２５は同じく空気マニフォルド近傍の構成を示す部分断面図である。これらの図２４および図２５はそれぞれ、図２３のＺ−Ｚ線、Ｙ−Ｙ線に相当する部位のスタックの断面図となる。なお、図２４および図２５においては、説明の便宜上、アノードセパレータ３０およびカソードセパレータ３６に設けられている冷却水流路および冷却水面のシール構造については省略する。しかしながら、これらの冷却水流路および冷却水面のシール構造は従来技術と同様である。
【０１０３】
図２４および図２５に示すように、枠体２０の両面の適宜の位置には溝８２が形成されている。また、アノードセパレータ３０およびカソードセパレータ３６の枠体２０に接している面の溝８２と対応する位置には、溝８２よりも幅が広い溝８４が形成されている。これらの溝８２と溝８４との間に形成された領域内に弾性体８１が配置される。
【０１０４】
次に、以上のように構成されている本実施例の燃料電池の製造方法について説明する。なお、電池の平面的なサイズ、高分子電解質膜の材料、サイズ、使用成形機およびインサート工法の概要、触媒層の塗工方法、セパレータ材質、ならびに加工法などの基本的なプロセスは実施例１の場合と同様であるので説明を省略する。
【０１０５】
実施例１の場合と同様の加工を高分子電解質膜６３に対して施した後、グラスファイバー添加ポリプロピレン（出光石油化学株式会社製，R250G）を用いて、その両面に幅2.0ｍｍ、深さ0.3ｍｍの二色成形用流動溝である溝８２が形成された基準肉厚1.4ｍｍの枠体２０を形成した。引き続いて、これを金型から出した後、別の成形機に移し、片側肉厚0.6ｍｍの線状のポリオレフィンエラストマーからなる弾性体（材料はサントプレーンジャパン株式会社製サントプレーン8101-55）８１を成形した。なお、この場合、マニフォルド、ボルト孔を利用することにより片側から両面への成形を行うことが可能である。
【０１０６】
このとき弾性体８１の成形収縮率は15/1000であったが、一色目（枠体）と二色目（弾性体）とは強固に融着しており、二色目の成形収縮による剥離その他の不具合は観察されなかった。
【０１０７】
不要の二色成形部分をトムソン型で切除し、実施例１と同様に１２セルスタックを組み立てた。
【０１０８】
以上のようにして組み立てられた１２セルスタックについて、本発明者等は、実施例１の場合と同様に常用クロスリーク試験および限界クロスリーク試験を実施した。
【０１０９】
常用クロスリーク試験の結果、カソード側から漏れ出てくるガス量は０ｃｃｍであった。また、限界クロスリーク試験の結果、カソード側からガスが漏れ出てきた時点での供給元圧は３８０ｋＰａであった。
【０１１０】
［実施例５］
実施例５は、実施例４の場合とは異なる二色成形工法により得られる高分子電解質型燃料電池である。
【０１１１】
図２６は、本発明の実施例５の高分子電解質型燃料電池が備える枠体の構成を示す部分断面図である。図２６に示すように、高分子電解質膜６３の周縁部を挟持している枠体２０には、厚み方向の中央位置に向かって広がるようなテーパー状の溝８６が形成されている。換言すれば、枠体２０には、アンダーカットである溝８６が形成されている。また、図２６には図示されていないが、実施例４において図２４を参照して前述した場合と同様に、各セパレータの枠体２０に接している面の溝８６と対応する位置には、溝８６よりも幅が広い溝が形成されており、この溝と溝８６との間に形成された領域に弾性体８５が配置される。すなわち、アンダーカットである溝８６に弾性体が充填されていることになる。
【０１１２】
なお、図２６においては、便宜上、ＭＥＡのうち高分子電解質膜６３のみを示しており、触媒層およびガス拡散電極は省略されている。
【０１１３】
次に、以上のように構成されている本実施例の高分子電解質型燃料電池の製造方法について説明する。なお、電池の平面的なサイズ、高分子電解質膜の材料、サイズ、使用成形機およびインサート工法の概要、触媒層の塗工方法、セパレータ材質、ならびに加工法などの基本的なプロセスは実施例１の場合と同様であるので説明を省略する。
【０１１４】
実施例１の場合と同様の加工を高分子電解質膜６３に対して施した後、EPDM添加PPS（大日本インキ株式会社、DIC-PPS-Z230）を用いて、その両面に幅2.0ｍｍ、深さ0.3ｍｍ、抜き勾配がマイナス3.5度(逆テーパー)の二色成形用流動溝である溝８６が形成された基準肉厚1.4ｍｍの枠体２０を形成した。この材料にはわずかながら弾性があるため、上記抜き勾配で問題なく離型が可能であった。引き続いて、この枠体２０を金型から出した後、別の成形機に移し、片側肉厚0.6ｍｍの線状のポリオレフィンエラストマーからなる弾性体（材料はサントプレーンジャパン株式会社製サントプレーン8121-64-W233）８５を成形した。この材料は通常、コーナーモールドグレードと呼ばれるTPEで、自動車の窓枠シール材などに用いられ、とくにEPDMとの接着性がよいグレードである。PPSからなる枠体２０はラミネーションによってその表層にEPDMが出る傾向があるために、上記抜き勾配も相俟って、本来接着性が期待できないPPSおよびTPEにおいても実用上支障ない剥離強度を有していた。
【０１１５】
枠体に若干の弾性があるアロイを用いることは、特に前述したように一色目の成形品を別の金型に移して二色目を成形する工程においても利点があった。一色目成形品を型締めする際の型クリアランス(インサートクリアランス)は、成形品を数10ミクロン程度型で圧縮する程度が好ましいが、剛性の高い成形品の場合には材料的にはもろいため、一色目成形品の出来厚みおよび二色目金型のクリアランスに特に厳密な管理が要求される。しかしながら枠体にアロイを用いた場合、この条件が若干緩和され管理が容易になるため、歩留まりの向上が図られた。
【０１１６】
（実施の形態５）
実施の形態４においては、基本的に枠体と弾性体とが共通成分を有しており、成形によって両者が融着することを前提としている。しかしながら、特に電池の大面積化に伴い、枠体および弾性体に相当の流動性が必要な場合、化学的安定性その他の要請をも考慮に入れると、上記のような理想的な材料選定が不可能なことがある。実施の形態５は、そのような場合にも枠体と弾性体とが剥離する等の不具合が起きないように工夫されたものである。
【０１１７】
具体的に、実施の形態５では、まず高分子電解質膜を枠体材料でインサート成形し、その後この枠体―電解質膜複合体を弾性体材料で被覆成形する。これにより、枠体材料および弾性体材料に融着可能な共通成分がなくとも両者が剥離されることを回避することができる。
【０１１８】
例えば図２７および図２８を参照して後述するように、枠体の表面の全面を弾性体で被覆するような構造は二色目樹脂の成形収縮によって枠体全体が締めつけられて保持されるため、剥離の恐れがない。また、剥離の防止と言う意味では、図３８に示すように枠体のシールラインに相当する部分に貫通穴１２１を設け、二色目である弾性体９０の表裏面がこの貫通穴１２１を介して接続する形態（投錨）が有効である。
【０１１９】
または実施例５において図２６を参照して前述した場合と同様にして、溝部に逆勾配（アンダーカット。抜き勾配がマイナス。）１３１を設けてその溝内に二色目を流し込むことにより、二色目の剥離を防止する方法なども取りうる（図３９を参照）。
【０１２０】
枠体２０の最内周部の電解質膜６３を保持している部分には前述したような投錨が不可能であるため、この部分の剥離防止にはこのようなアンダーカット１３１を設けることが望ましい。図３９に示したようなアンダーカット１３１の場合、アンギュラーピンを用いて容易に形成することが可能である。
【０１２１】
以上に説明したような被覆、投錨、アンダーカットを適宜組み合わせて成型品および金型を設計することにより、融着しない材料同士を形状効果によって剥離することなく二色成型することが可能となる。
【０１２２】
以下、本実施の形態に即した実施例について説明する。
【０１２３】
［実施例６］
図２７は本発明の実施例６に係る高分子電解質型燃料電池が備える枠体および弾性体の構成を示す平面図である。また、図２８は、図２７のＺ−Ｚ線矢視図である。なお、実施例6においても、枠体および弾性体には各マニフォルド、ボルト孔などが実施例１の場合と同様に設けられているため、同一符号を付して説明を省略する（便宜上枠体に形成されている各マニフォルド、ボルト孔の符号のみを付してある）。
【０１２４】
図２７および図２８に示すように、高分子電解質膜６３の周縁部を挟持している枠体２０の全面を覆うように弾性体９０が設けられている。この弾性体９０には、実施例１の場合に枠体に形成されていたビードと同様のビード９１が形成されている。なお、図２８においては、便宜上、ＭＥＡ２５のうち高分子電解質膜６３のみを示しており、触媒層およびガス拡散電極は省略している。
【０１２５】
本実施例において、枠体２０となる一色目の材料にはガラスフィラー添加ＰＰＳ（大日本インキ株式会社製、ＤＩＣ-ＰＰＳ  ＦＺ１１４０-Ｂ2）を用い、弾性体９０となる二色目の材料にはポリオレフィンエラストマー（サントプレーンジャパン株式会社製、サントプレーン8101-55）を用いた。ここで、枠体２０の肉厚を0.75ｍｍとし、弾性体９０の基準肉厚を0.25ｍｍとした。また、弾性体９０の両面に設けられているビード９１の高さを0.2ｍｍとした。
【０１２６】
成形時は、実施例２と同様の手法で、各マニフォルドの中心からサブランナーを用いて、マニフォルド端面を基点として両面に流動させる手法を取った。図２７および図２８に示されているのは不要部切除後のものである。
【０１２７】
PPSとポリオレフィンとは融着不能な材料である。したがって、例えば実施例２で枠体に通常のPPSを用いた場合には二色目の剥離が避けられない。しかしながら、本実施例の場合では枠体が弾性体によって被覆されている構成であるため、枠体と弾性体との剥離その他の不具合は観測されなかった。
【０１２８】
本実施例においても、実施例１と同様にして１２セルスタックを組み立てた。そして、その１２セルスタックについて、本発明者等は、実施例１の場合と同様に常用クロスリーク試験および限界クロスリーク試験を実施した。
【０１２９】
常用クロスリーク試験の結果、カソード側から漏れ出てくるガス量は０ｃｃｍであった。また、限界クロスリーク試験の結果、カソード側からガスが漏れ出てきた時点での供給元圧は４７５ｋＰａであった。このように、本実施例においても高いシール効果が確認された。
【０１３０】
（実施の形態６）
実施の形態６は、実施の形態４、５の場合と異なり、別ピースの枠体一対に高分子電解質膜を挟持したものをインサート部品とし、一括して弾性体材料でインサート成形することにより得られるものである。この工法は、枠体として適用可能な樹脂材料に二重成形性が乏しい場合、または、必要な金型温度が高分子電解質膜のインサート成形（通常金型温度130度以下で行われる）の許容範囲を超え、枠体材料による高分子電解質膜のインサート成形が困難な場合などに有効である。すなわち、例えば特に薄肉成形のために型温度を上げたい場合、または後収縮を起こしやすい材料（通常、金型温度が高いほどこの度合いは小さい）を適用したい場合などに有効である。この工法を用いることにより材料の選定範囲が広がるため好ましい。また、この工法では枠体材料は樹脂材料に限定されることはなく、金属板、セラミック板等が適用可能となる。従って、電池の大型化に伴って枠体が大面積化したことにより薄肉成型が困難となるような場合等であってもこの工法を用いることにより本発明を実施することが可能となる。
【０１３１】
以下、本実施の形態に即した実施例について説明する。
【０１３２】
［実施例７］
図２９は本発明の実施例７に係る高分子電解質型燃料電池が備える枠体および弾性体の構成を示す平面図である。また、図３０は、図２９のＺ−Ｚ線矢視図である。なお、実施例７においても、枠体および弾性体には各マニフォルド、ボルト孔などが実施例１の場合と同様に設けられているため、同一符号を付して説明を省略する（便宜上枠体に形成されている各マニフォルド、ボルト孔の符号のみを付してある）。
【０１３３】
図２９および図３０に示すように、枠体２０は、枠体２０ａとその枠体２０ａの下面に圧接されている枠体２０ｂとから構成されている。そして、この枠体２０ａと枠体２０ｂとによって高分子電解質膜６３の周縁部が挟持されている。
【０１３４】
図３０に示すように、枠体２０ａの内周部、すなわち高分子電解質膜６３の周縁部を挟持している側の端部には、上方に向かって所定の角度（図３０では３０°）広がるような傾斜部９２ａが設けられている。同様にして、枠体２０ｂの内周部、すなわち高分子電解質膜６３の周縁部を挟持している側の端部には、下方に向かって所定の角度（図３０では３０°）広がるような傾斜部９２ｂが設けられている。
【０１３５】
実施例６の場合と同様に、枠体２０の全面を覆うように弾性体９０が設けられており、この弾性体９０にはビード９１が形成されている。なお、図３０においては、便宜上、ＭＥＡ２５のうち高分子電解質膜６３のみを示しており、触媒層およびガス拡散電極は省略している。
【０１３６】
本実施例において、枠体２０（枠体２０ａおよび２０ｂ）となる一色目の材料にはガラスフィラー添加液晶ポリマー（ポリプラスチックス株式会社製、VECTRA  A130、弾性率15000MPa）を用い、弾性体９０となる二色目の材料にはポリオレフィンエラストマー（サントプレーンジャパン株式会社製、サントプレーン8101-55）を用いた。ここで、枠体２０ａおよび２０ｂの肉厚を0.25ｍｍ（すなわち枠体２０の肉厚は0.5ｍｍ）とし、弾性体９０の基準肉厚を0.25ｍｍとした。また、弾性体９０の両面に設けられているビードの高さを0.2ｍｍとした。
【０１３７】
前述したように、枠体２０ａおよび２０ｂには傾斜部９２ａおよび９２ｂがそれぞれ設けられており、このアンダーカットによって二色成形時の弾性体９０と枠体２０との剥離が完全に防止された。
【０１３８】
なお、成形時は、実施例２と同様の手法で、各マニフォルドの中心からサブランナーを用いて、マニフォルド端面を基点として両面に流動させる手法を取った。図２９および図３０に示されているのは不要部切除後のものである。
【０１３９】
本実施例においても、実施例１と同様にして１２セルスタックを組み立てた。そして、その１２セルスタックについて、本発明者等は、実施例１の場合と同様に常用クロスリーク試験および限界クロスリーク試験を実施した。
【０１４０】
常用クロスリーク試験の結果、カソード側から漏れ出てくるガス量は０ｃｃｍであった。また、限界クロスリーク試験の結果、カソード側からガスが漏れ出てきた時点での供給元圧は３２２ｋＰａであった。このように、本実施例においても高いシール効果が確認された。
【０１４１】
［実施例８］
実施例７では、前述したように、枠体２０となる一色目の材料としてガラスフィラー添加液晶ポリマーを採用したが、他のものを採用することも可能である。そこで、実施例８として、液晶ポリマーに換えて、プレス打ちぬきした後フッ素コート処理を行った厚み0.25ｍｍのSUS316金属板を用いた場合についても、常用クロスリーク試験および限界クロスリーク試験を実施した。
【０１４２】
常用クロスリーク試験の結果、カソード側から漏れ出てくるガス量は０ｃｃｍであった。また、限界クロスリーク試験の結果、カソード側からガスが漏れ出てきた時点での供給元圧は７８５ｋＰａであった。このように、本実施例においても高いシール効果が確認された。
【０１４３】
（実施の形態７）
実施例７および実施例８において、弾性体の成形においても、選定材料の成形に必要な金型温度が、高分子電解質膜にダメージを与えるおそれがある温度域である場合がある。実施の形態７では、このような場合を考慮している。具体的には、別ピース型の枠体の表裏にわたるよう、部分的に貫通または表面の全面を被覆する等の様式で弾性体を成形し、この一対の弾性体で高分子電解質膜の周縁部を挟持して、セル締結力により高分子電解質膜の周囲およびセパレータ/ガスケット間のシールを行う。したがって、一の枠体とセパレータとの間、他の枠体とセパレータとの間、および一の枠体と他の枠体との間のそれぞれに弾性体が配置されることになる。本実施の形態の構成を必要とする場合としては、例えば車載用に比して長期運転が必要なコージェネレーション用スタックを製作する場合であって、シール材の長期的安定性の観点からフッ素系エラストマー（その好ましい金型温度は一般的に１５０度超）を選定したいとき等がある。この場合、弾性体の垂れ込み防止の観点から枠体材料は極力機械的強度（特に弾性率）が高いことが必要で、GF（ガラスフィラー入り）のスーパーエンプラ等が好ましい。
【０１４４】
以下、本実施の形態に即した実施例について説明する。
【０１４５】
［実施例９］
図３１は本発明の実施例９に係る高分子電解質型燃料電池が備える枠体および弾性体の構成を示す平面図である。また、図３２は、図３１のＺ−Ｚ線矢視図であって、（ａ）、（ｂ）は当該構成を作製する手順を示す断面図である。なお、実施例９においても、枠体および弾性体には各マニフォルド、ボルト孔などが実施例１の場合と同様に設けられているため、同一符号を付して説明を省略する（便宜上枠体に形成されている各マニフォルド、ボルト孔の符号のみを付してある）。
【０１４６】
図３２（ａ）および（ｂ）に示すように、本実施例の枠体および弾性体は二層構造になっている。すなわち、枠体２０ａおよびその枠体２０ａの全面を覆うようにして設けられている弾性体９０ａと、枠体２０ｂおよびその枠体２０ｂの全面を覆うようにして設けられている弾性体９０ｂとが積層されることにより構成されている。これらの弾性体９０ａおよび９０ｂには、実施の形態１の場合に枠体に形成されていたビードと同様のビード９１ａおよび９１ｂがそれぞれ形成されている。そして、弾性体９０ａおよび９０ｂによって高分子電解質膜６３の周縁部が挟持されている。なお、図３２（ａ）および（ｂ）においては、便宜上、ＭＥＡ２５のうち高分子電解質膜６３のみを示しており、触媒層およびガス拡散電極は省略されている。
【０１４７】
本実施例において、枠体２０ａおよび２０ｂとなる一色目の材料にはガラスフィラー添加液晶ポリマー（ポリプラスチックス株式会社製、VECTRA  B130、弾性率20000MPa）を用いて熱化塑性樹脂用の射出成形機で製作した。そして、この枠体２０ａおよび２０ｂをインサート部品として、二色目（弾性体９０ａおよび９０ｂ）であるフッ素エラストマー（デュポンダウエラストマージャパン株式会社製、バイトンAP、ゴム硬度５５度）を熱硬化性樹脂用成形機で成形した。ここで枠体２０ａおよび２０ｂの肉厚を0.25ｍｍとし、弾性体９０ａおよび９０ｂの基準肉厚を0.25ｍｍ（すなわち、弾性体９０の基準肉厚を0.5ｍｍ）とした。また、弾性体９０ａおよび９０ｂのそれぞれに設けられているビード９１ａおよび９１ｂの高さを0.2ｍｍとした。
【０１４８】
ここで、二色目の一次加硫時の条件は、温度が170℃、時間が4分であり、二次加硫は温度180℃で８時間としたが、この温度条件下で枠体２０ａおよび２０ｂには熱に起因する形状の変化が認められなかった。
【０１４９】
このようにして作製されたシール部材で、ホットプレス済みMEA（ジャパンゴアテックス  プライメア）を挟持し、これを締結して実施例１と同様にして１２セルスタックを組み立てた。そして、その１２セルスタックについて、本発明者等は、実施例１の場合と同様に常用クロスリーク試験および限界クロスリーク試験を実施した。
【０１５０】
常用クロスリーク試験の結果、カソード側から漏れ出てくるガス量は０ｃｃｍであった。また、限界クロスリーク試験の結果、カソード側からガスが漏れ出てきた時点での供給元圧は２６８ｋＰａであった。このように、本実施の形態においても高いシール効果が確認された。
【０１５１】
［実施例１０］
本実施の形態に係るシール構造としては、図３３および図３４に示すものも考えられる。図３３は本発明の実施例１０に係る高分子電解質型燃料電池が備える枠体および弾性体の変形例の構成を示す平面図である。また、図３４は、図３３のＺ−Ｚ線矢視図であって、（ａ）、（ｂ）は当該構成を作製する手順を示す断面図である。
【０１５２】
図３３および図３４に示すように、枠体２０ａおよび２０ｂによって、弾性体９０ａおよび９０ｂが覆われている。そして、弾性体９０ａには枠体２０ａを貫通して上方へ突出したリブ９３ａが形成されており、そのリブ９３ａにはビード９１ａが形成されている。同様にして、弾性体９０ｂには枠体２０ｂを貫通して下方へ突出したリブ９３ｂが形成されており、そのリブ９３ｂにはビード９１ｂが形成されている。
【０１５３】
この変形例において、枠体２０ａおよび２０ｂとなる一色目の材料にはガラスフィラー添加液晶ポリマー（ポリプラスチックス株式会社製、VECTRA  B130、弾性率20000MPa）を用い、弾性体９０ａおよび９０ｂとなる二色目の材料にはフッ素エラストマー（デュポンダウエラストマージャパン株式会社、バイトンAP、ゴム硬度５５度）を用いた。ここで枠体２０ａおよび２０ｂの肉厚を0.25ｍｍとし、弾性体９０ａおよび９０ｂの高分子電解質膜６３に接する側の肉厚を0.25ｍｍとした。また、リブ９３ａおよび９３ｂの幅を2.0ｍｍ、高さを0.15ｍｍとし、ビード９１ａおよび９１ｂの高さを0.2ｍｍとした。
【０１５４】
ここで、二色目の一次加硫時の条件は、温度は170度、時間は4分であり、二次加硫は温度180度で8時間とした。このようにして作製されたシール部材で、ホットプレス済みMEA（ジャパンゴアテックス株式会社製、プライメア）を挟持し、これを締結して実施例１と同様にして１２セルスタックを組み立てた。そして、その１２セルスタックについて、本発明者等は、実施例１の場合と同様に常用クロスリーク試験および限界クロスリーク試験を実施した。
【０１５５】
常用クロスリーク試験の結果、カソード側から漏れ出てくるガス量は０ｃｃｍであった。また、限界クロスリーク試験の結果、カソード側からガスが漏れ出てきた時点での供給元圧は３３２ｋＰａであった。このように、本実施の形態においても高いシール効果が確認された。
【０１５６】
本実施例では、実施例９に比して、高価なフッ素エラストマーの使用量がほぼ半減されており、低コスト化が達成された。
【０１５７】
前述した各実施の形態で説明した高分子電解質型燃料電池は、製作する電池のサイズ、樹脂の流動性や成形収縮率、トータルのプロセスコスト、電池の運転条件(特に流路圧力損失と両極間の差圧)、許容されるセルピッチと可能な成形品厚み等に応じて、適宜選択される。
【０１５８】
なお、以上の各実施の形態においては、高分子電解質型燃料電池について記述されているが、本発明はこのような高分子電解質型燃料電池に限定されるわけではない。現在、例えばガラス、セラミック等の高分子以外の材料を電解質として動作する低温（100℃以下）燃料電池が開発されている。基本的に上記温度以下であれば、熱可塑性である枠体、および高温で圧縮歪が大きくなる弾性体の両者とも適切な選択肢がある。したがって、このような低温燃料電池に本発明を適用することが可能である。
【産業上の利用可能性】
【０１５９】
本発明の燃料電池用電解質膜構造、燃料電池用電解質膜−電極接合体構造、およびその燃料電池用電解質膜−電極接合体構造を備えた燃料電池は、セパレータ間、およびセパレータと燃料電池用電解質膜との間を確実且つ容易にシールすることができ、高精度な高分子電解質型燃料電池などに有用である。
【図面の簡単な説明】
【０１６０】
【図１】従来のスタックの構成を示す斜視図である。
【図２】図１のＡ−Ａ線矢視図である。
【図３】従来のスタックが備えるカソードセパレータの空気流路パターンの一例を示す平面図である。
【図４】従来のスタックが備えるアノードセパレータの水素流路パターンの一例を示す平面図である。
【図５】図３に示すカソードセパレータおよび図４に示すアノードセパレータに適合するＭＥＡおよびガスケットの構成を示す平面図である。
【図６】図５のＢ−Ｂ線矢視図である。
【図７】従来例のカソードセパレータの構成の一部を示す平面図である。
【図８】図７のＺ−Ｚ線矢視図である。
【図９】従来例のカソードセパレータの構成の一部を示す平面図である。
【図１０】図９のＺ−Ｚ線矢視図である。
【図１１】本発明の実施例１に係る高分子電解質型燃料電池が備える枠体のアノード側の面の構成を示す平面図である。
【図１２】本発明の実施例１に係る高分子電解質型燃料電池が備える枠体のカソード側の面の構成を示す平面図である。
【図１３】本発明の実施例１に係る高分子電解質型燃料電池が備える枠体のアノード側の面に圧接されるアノードセパレータの構成を示す平面図である。
【図１４】本発明の実施例１に係る高分子電解質型燃料電池が備える枠体のカソード側の面に圧接されるカソードセパレータの構成を示す平面図である。
【図１５】本発明の実施例１に係る高分子電解質型燃料電池が備える枠体とアノードセパレータとの間に配置されるゴムシートの構成を示す平面図である。
【図１６】本発明の実施例１に係る高分子電解質型燃料電池が備える枠体とカソードセパレータとの間に配置されるゴムシートの構成を示す平面図である。
【図１７】本発明の実施例１の高分子電解質型燃料電池の水マニフォルド近傍の構成を示す部分断面図である。
【図１８】本発明の実施例１の高分子電解質型燃料電池の空気マニフォルド近傍の構成を示す部分断面図である。
【図１９】本発明の実施例１の高分子電解質型燃料電池が備える枠体の作製手順を示す断面図である。
【図２０】本発明の実施例２に係る高分子電解質型燃料電池の水マニフォルド近傍の構成を示す部分断面図である。
【図２１】本発明の実施例２に係る高分子電解質型燃料電池の空気マニフォルド近傍の構成を示す部分断面図である。
【図２２】本発明の実施例４に係る高分子電解質型燃料電池が備える枠体のアノード側の面の構成を示す平面図である。
【図２３】本発明の実施例４に係る高分子電解質型燃料電池が備える枠体のカソード側の面の構成を示す平面図である。
【図２４】本発明の実施例４の高分子電解質型燃料電池の水マニフォルド近傍の構成を示す部分断面図である。
【図２５】本発明の実施例４の高分子電解質型燃料電池の空気マニフォルド近傍の構成を示す部分断面図である。
【図２６】本発明の実施例５の高分子電解質型燃料電池が備える枠体の構成を示す部分断面図である。
【図２７】本発明の実施例６に係る高分子電解質型燃料電池が備える枠体および弾性体の構成を示す平面図である。
【図２８】図２７のＺ−Ｚ線矢視図である。
【図２９】本発明の実施例７に係る高分子電解質型燃料電池が備える枠体および弾性体の構成を示す平面図である。
【図３０】図２９のＺ−Ｚ線矢視図である。
【図３１】本発明の実施例９に係る高分子電解質型燃料電池が備える枠体および弾性体の構成を示す平面図である。
【図３２】図３１のＺ−Ｚ線矢視図であって、（ａ）、（ｂ）は当該構成を作製する手順を示す断面図である。
【図３３】本発明の実施例１０に係る高分子電解質型燃料電池が備える枠体および弾性体の変形例の構成を示す平面図である。
【図３４】図３３のＺ−Ｚ線矢視図であって、（ａ）、（ｂ）は当該構成を作製する手順を示す断面図である。
【図３５】本発明の実施例１の高分子電解質型燃料電池の水マニフォルド近傍の構成の変形例を示す部分断面図である。
【図３６】本発明の実施例３に係る高分子電解質型燃料電池が備える枠体のカソード側の面に圧接されるカソードセパレータの要部の構成を示す平面図である。
【図３７】本発明の実施例３の高分子電解質型燃料電池の水マニフォルド近傍の構成を示す部分断面図である。
【図３８】本発明の実施の形態５の高分子電解質型燃料電池が備える枠体の構成を示す部分断面図である。
【図３９】本発明の実施の形態５の高分子電解質型燃料電池が備える枠体の構成を示す部分断面図である。
【符号の説明】
【０１６１】
２０  枠体
２０ａ，２０ｂ  枠体
２１  空気マニフォルド
２２  水素マニフォルド
２３  水マニフォルド
２４  ボルト孔
２５  ＭＥＡ
２６  開口部
３０  アノードセパレータ
３１  空気マニフォルド
３２  水素マニフォルド
３３  水マニフォルド
３４  ボルト孔
３５  水素流路
３６  カソードセパレータ
３７  空気マニフォルド
３８  水素マニフォルド
３９  水マニフォルド
４０  ボルト孔
４１  空気流路
５０  ゴムシート
５１  空気マニフォルド
５２  開口部
５３  水マニフォルド
５４  ボルト孔
５５  ゴムシート
５６  開口部
５７  水素マニフォルド
５８  水マニフォルド
５９  ボルト孔
６１  第１成形部
６２  第２成形部
６３  高分子電解質膜
６４  凹部
７０  触媒層
７１  ガス拡散電極
８１  弾性体
８２  溝
８４  溝
８５  弾性体
８６  溝
９０  弾性体
９０ａ，９０ｂ  弾性体
９１  ビード
９１ａ，９１ｂ  ビード
９２ａ，９２ｂ  傾斜部
９３ａ，９３ｂ  リブ
【図１】
2008293989.tif 000003
【図２】
2008293989.tif 000004
【図３】
2008293989.tif 000005
【図４】
2008293989.tif 000006
【図５】
2008293989.tif 000007
【図６】
2008293989.tif 000008
【図７】
2008293989.tif 000009
【図８】
2008293989.tif 000010
【図９】
2008293989.tif 000011
【図１０】
2008293989.tif 000012
【図１１】
2008293989.tif 000013
【図１２】
2008293989.tif 000014
【図１３】
2008293989.tif 000015
【図１４】
2008293989.tif 000016
【図１５】
2008293989.tif 000017
【図１６】
2008293989.tif 000018
【図１７】
2008293989.tif 000019
【図１８】
2008293989.tif 000020
【図１９】
2008293989.tif 000021
【図２０】
2008293989.tif 000022
【図２１】
2008293989.tif 000023
【図２２】
2008293989.tif 000024
【図２３】
2008293989.tif 000025
【図２４】
2008293989.tif 000026
【図２５】
2008293989.tif 000027
【図２６】
2008293989.tif 000028
【図２７】
2008293989.tif 000029
【図２８】
2008293989.tif 000030
【図２９】
2008293989.tif 000031
【図３０】
2008293989.tif 000032
【図３１】
2008293989.tif 000033
【図３２】
2008293989.tif 000034
【図３３】
2008293989.tif 000035
【図３４】
2008293989.tif 000036
【図３５】
2008293989.tif 000037
【図３６】
2008293989.tif 000038
【図３７】
2008293989.tif 000039
【図３８】
2008293989.tif 000040
【図３９】
2008293989.tif 000041